탄소 범위 를 두 가지 갖 는 소재 로 사용 한 이유 는 , 먼저 A 소재 는 저탄소강 소재 로서 MQ 재질 로서 통상 적 으로 심 가공 용 BAF 냉연 간판 ( CR ) 제품 으로 생산 하 기 위한 열연 소재 ( HR ) 의 권 취 온도 는 620 ℃ 이하 , 가급적 550 ~ 600 ℃ 의 온도 로 하 는 저온 권 취 조건 이 어야 하 기 때문 이 다 . 그 이유 는 저온 권 취 를 하 면 열연 중 AlN 화합물 이 강중 에 고용 된 상태 로 존재 하 다가 BAF 열처리 중 석출 시키 는 메카 니즘 으로 작용 하 여 BAF 강판 소재 의 바람직 한 조직 인 팬 케익 ( Pan - cake ) 조직 으로 형성 시킬 수 있 기 때문 이 다 . 이러 한 조직 은 자동차 용 강판 의 가공 시 집합 조직 의 발달 에 따른 가공 성 의 향상 을 얻 을 수 있 어서 반드시 열연 권 취 온도 는 저온 에서 실시 한 소재 를 사용 해야 하 고 , 특히 심 가공 용 으로 적용 하 기 위해서 는 성형 성 이 우수 해야 한다 .